(57)【特許請求の範囲】
【請求項１】
Ｃ：０.１質量％以下、Ｓｉ：３.０質量％以下、Ｍｎ：１.５質量％以下、Ｐ：０.０４質量％以下、Ｓ：０.０３質量％以下、Ｃｒ：１０.５〜３０質量％、Ａｌ：０.０３〜５質量％、Ｔｉ＋Ｎｂの合計：０.１〜３質量％、ただしＮｂ：０.０７質量％以上、残部Ｆｅおよび不可避的不純物からなる組成を有するステンレス鋼を母材として、その表面にＡｌが濃化した酸化皮膜を形成したステンレス鋼板であって、その酸化皮膜は、最表面についてのＡｌ、Ｔｉ、Ｎｂ、Ｓｉ、Ｍｎ、Ｃｒ、Ｆｅ、Ｎの８元素の原子比が、Ａｌ：４０原子％以上、Ｔｉ＋Ｎｂの合計：３原子％以上であり、かつＳｉ：８原子％以下、Ｍｎ：１０原子％以下、Ｃｒ：３０原子％以下、Ｆｅ：１０原子％以下、Ｎ：１５原子％以下である表面電気伝導性に優れた導電部材用ステンレス鋼板。
【請求項２】
母材のステンレス鋼は、さらにＭｏ：５質量％以下、Ｃｕ：３質量％以下、Ｎｉ：５質量％以下の１種以上を含有するものである請求項１に記載の表面電気伝導性に優れた導電部材用ステンレス鋼板。
【請求項３】
前記導電部材は固体高分子型燃料電池セパレータまたは固体酸化物型燃料電池インターコネクターである請求項１または２に記載のステンレス鋼板。
【発明の詳細な説明】
【技術分野】
【０００１】
本発明は、電気接点材料や、固体高分子型燃料電池セパレータ材料、固体酸化物型燃料電池インターコネクター材料などに好適な、表面電気伝導性に優れたステンレス鋼板に関する。
【背景技術】
【０００２】
近年、固体高分子型燃料電池や固体酸化物型燃料電池などに使用される部材として、耐食性に加え、表面電気伝導性に優れた金属材料が要求されている。例えば、固体高分子型燃料電池のセパレータでは、電池反応により生成する水分への金属成分の溶出が電池性能の劣化を招くことから優れた耐食性が要求されるとともに、隣接するセルのカーボン電極間における通電を担うためにカーボン電極と接触する表面での良好な電気伝導性が要求される。固体酸化物型燃料電池のインターコネクター（集電部材）では、水蒸気を含む８００℃以上の反応雰囲気中で優れた耐食性（耐酸化性）を示すことが要求されるとともに、低い接触抵抗が長時間維持できる耐久性が要求される。
【０００３】
これらの要求に適応できる可能性を有する安価な材料としてステンレス鋼が挙げられる。ステンレス鋼は周知のとおり、Ｃｒの濃化した不動態皮膜によって優れた耐食性を維持している。ところが、この不動態皮膜は導電性が非常に低い。このため、上記燃料電池部材や電気接点部材など、高い表面電気伝導性が要求される用途では、ステンレス鋼材を無垢のままで使用するには難がある。
【０００４】
従来、ステンレス鋼の表面電気伝導性を改善する手段として種々の表面処理が試みられてきた。例えば、電気めっきや物理蒸着などによって、錫、ニッケル、白金、カーボンなどをステンレス鋼母材の表面に被覆するする手法が挙げられる。しかし、このような手法は、めっき等の表面処理工程を実施するためのコスト増大を伴い、金や白金などの貴金属を使用する場合にはさらにコストが高くなる。したがって、燃料電池部材などにおける工業的な実用化にはあまり適していない。
【０００５】
一方、不動態皮膜の表面に導電性の析出物を多数露出させることによって、ステンレス鋼の表面電気伝導性を改善する技術も知られている。例えば、特許文献１にはＭ2Ｂ型の硼化物を析出させる手法が開示され、特許文献２には５０〜５００００ｎｍ径のＴｉＮまたはＮｂＮを多量に析出させる手法が開示されている。しかし、これらの析出物で表面電気伝導性を確保しようとすると、ステンレス鋼母材の内部にも本来不必要な析出物が多量に生成してしまうことが避けられない。また、これらの導電性析出物はそれ自体が硬いものである。したがって、このような鋼板を工業的に量産するには種々の問題がある。すなわち、熱間加工性が悪いために熱間加工時に耳割れを生じやすく、冷間圧延においても耳切れを生じやすい。表面に露出した析出物は圧延時に表面疵の原因となる。部材成形時のプレス加工に際しては、割れの発生、プレス負荷の増大、硬質粒子による摩耗に起因した型寿命の低下などが問題になる。
【先行技術文献】
【特許文献】
【０００６】
【特許文献１】特開２０００−３２８２０５号公報
【特許文献２】特開２００６−２３３２８１号公報
【発明の概要】
【発明が解決しようとする課題】
【０００７】
上述のように、従来の技術では表面電気伝導性の高い無垢のステンレス鋼材を得るためにはコスト面や製造性の面で多くの問題点がある。また、その表面電気伝導性についても、必ずしも十分な特性が得られていないのが現状である。
本発明は、固体高分子型燃料電池セパレータ、固体酸化物型燃料電池インターコネクターなどに適した、表面電気伝導性を顕著に改善したステンレス鋼板であって、製造性が良好で、工業的に安価に大量生産することが可能なものを提供することを目的とする。
【課題を解決するための手段】
【０００８】
ステンレス鋼の表面に存在する不動態皮膜は上記のように電気抵抗が大きいが、発明者らは詳細な研究の結果、ステンレス鋼表面を覆う皮膜を熱処理によって電気抵抗の小さいものに改質することができることを見出した。具体的には、ＴｉあるいはＮｂが共存するＡｌ系酸化物を主体とした皮膜構造とすることにより皮膜の導電性が顕著に向上することが明らかになった。
【０００９】
すなわち本発明では、Ａｌが濃化した酸化皮膜を表面に形成したステンレス鋼板であって、その酸化皮膜は、最表面についてのＡｌ、Ｔｉ、Ｎｂ、Ｓｉ、Ｍｎ、Ｃｒ、Ｆｅ、Ｎの８元素の原子比が、Ａｌ：４０原子％以上、Ｔｉ＋Ｎｂの合計：３原子％以上であり、かつＳｉ：８原子％以下、Ｍｎ：１０原子％以下、Ｃｒ：３０原子％以下、Ｆｅ：１０原子％以下、Ｎ：１５原子％以下である表面電気伝導性に優れた導電部材用ステンレス鋼板が提供される。導電部材としては前記導電部材は固体高分子型燃料電池セパレータまたは固体酸化物型燃料電池インターコネクターを挙げることができる。
【００１０】
ここで、最表面についての上記原子比は、Ｘ線光電子分光法（ＸＰＳ）やオージェ電子分光法（ＡＥＳ）といった極表面分析法によって同定できる。母材のステンレス鋼はＡｌ：０.０３〜５質量％、Ｔｉ＋Ｎｂの合計（すなわちＴｉの質量％とＮｂの質量％の合計）：０.１〜３質量％を満たすようにＡｌ、Ｔｉ、Ｎｂの含有量が調整されたものが対象となる。導電性および材料コストの観点からは、フェライト系の鋼種を採用することが有利となる。
【００１１】
母材ステンレス鋼の具体的な組成範囲は、Ｃ：０.１質量％以下、Ｓｉ：１.５質量％以下、Ｍｎ：１.５質量％以下、Ｐ：０.０４質量％以下、Ｓ：０.０３質量％以下、Ｃｒ：１０.５〜３０質量％、Ａｌ：０.０３〜５質量％、Ｔｉ＋Ｎｂの合計：０.１〜３質量％、ただしＮｂ：０.０７質量％以上であり、必要に応じてさらにＭｏ：５質量％以下、Ｃｕ：３質量％以下、Ｎｉ：５質量％以下の１種以上を含有し、残部Ｆｅおよび不可避的不純物からなるものである。
【００１２】
上記のような皮膜を表面に有するステンレス鋼板の製造方法として、Ａｌ、Ｔｉ、Ｎｂの含有量が、Ａｌ：０.０３〜５質量％、Ｔｉ＋Ｎｂの合計：０.１〜３質量％を満たすステンレス鋼の母材鋼板を、水素濃度：５体積％以下（０体積％を含む）、酸素濃度：１００体積ｐｐｍ以下、残部不活性ガスからなり、露点が−５０℃以下である雰囲気ガス中で、８００〜１１００℃に加熱することにより、Ａｌが濃化した酸化皮膜を母材鋼板の表面に形成させる表面電気伝導性に優れたステンレス鋼板の製造方法が適用できる。ここで、「不活性ガス」は窒素および第１８族元素（希ガス）である。２種以上の不活性ガスが混在していても構わない。
【発明の効果】
【００１３】
本発明によれば、無垢のステンレス鋼板において表面電気伝導性を顕著に改善したものが提供可能になった。この鋼板は導電性析出物を利用した従来技術のステンレス鋼板とは異なり、酸化皮膜を改質することにより導電性を確保したものであるから、基本的に母材鋼板の諸特性をそのまま活かすことができ、多量の析出物による製造性劣化も回避される。また、製造コストも比較的低廉であり、大量生産にも適している。したがって本発明は、燃料電池の工業的普及に寄与するものと期待される。
【発明を実施するための形態】
【００１４】
本発明では、ステンレス鋼板表層の酸化皮膜を、ＴｉあるいはＮｂが共存するＡｌ主体の酸化物で構成する。このとき、表面の電気伝導性が顕著に向上する。一般的にＡｌ酸化物（Ａｌ2Ｏ3）は絶縁性であり、その電気抵抗は大きいことが知られている。ところが、ＴｉあるいはＮｂが共存する状態において、Ａｌ主体の酸化皮膜は導電性の挙動を示すことがわかった。その原因については現時点で未解明であるが、３価のＡｌからなるＡｌ2Ｏ3中に固溶した価数の大きい４価のＴｉや５価のＮｂがドナーとなり、半導体的性質を付与した可能性が考えられる。一方、絶縁性の大きいＳｉ、Ｍｎ、Ｃｒ、Ｆｅの酸化物の存在比率が高くなるほど表面電気伝導性は低下することが実験で確かめられた。
以下、本発明を特定するための事項について説明する。
【００１５】
〔酸化皮膜の組成〕
本発明では酸化皮膜の組成をＣ、Ｏを除いたＡｌ、Ｔｉ、Ｎｂ、Ｓｉ、Ｍｎ、Ｃｒ、Ｆｅ、Ｎの８元素の原子比によって特定している。分析箇所はＸＰＳあるいはＡＥＳにより測定される最表面とする。例えばＸＰＳの場合だと、表面から数ｎｍ程度の深さ領域における各元素の結合エネルギースペクトルから、それぞれの元素の存在割合（原子比）が求められる。本明細書では特に断らない限り、ＸＰＳまたはＡＥＳで測定される上記８元素の合計量を１００原子％として、酸化皮膜を構成する各元素の存在割合を表示している。
【００１６】
優れた表面電気伝導性を得るための酸化皮膜としては、まず、Ａｌ系酸化物が主体の皮膜であることが必要である。Ａｌの存在量は、上記のような皮膜組成の特定の仕方において、４０原子％以上であることが重要である。それよりＡｌ含有量が低い場合には、ステンレス鋼母材の構成成分であるＣｒ、Ｆｅ、Ｓｉ、Ｍｎの酸化物の存在量が相対的に多くなりすぎ、高い電気伝導性を得ることが困難である。Ａｌ含有量は６０原子％以上であることがより好ましい。
【００１７】
また、Ａｌ主体の酸化皮膜中にＴｉおよびＮｂの１種以上が合計で３原子％以上含有されていることが重要である。ＴｉやＮｂが皮膜中に十分含有されていないと、仮にＡｌ酸化物主体の皮膜が形成されても、電気伝導性を顕著に改善することが困難である。ＴｉとＮｂの合計含有量は５原子％であることが一層好ましい。
【００１８】
一方、酸化皮膜中のＳｉ、Ｍｎ、Ｃｒ、Ｆｅの含有量は多くなりすぎないように制限される。これらの酸化物は電気抵抗が大きいため、電気伝導性の改善を阻害する要因となる。具体的には、Ｓｉ：８原子％以下、Ｍｎ：１０原子％以下、Ｃｒ：３０原子％以下、Ｆｅ：１０原子％以下とする必要がある。さらに好ましい範囲はＳｉ：５原子％以下、Ｍｎ：５原子％以下、Ｃｒ：２０原子％以下、Ｆｅ：５原子％以下である。ただし、Ｃｒの存在量があまり少なくなると耐食性が不十分となる場合があるので、耐食性を重視する用途では皮膜中に５原子％以上のＣｒを確保することが望ましい。
【００１９】
皮膜中にＮが過剰に含まれると電気抵抗の上昇につながるので、皮膜中のＮ含有量は１５原子％以下に制限され、１０原子％以下であることがより好ましい。
【００２０】
ＸＰＳやＡＥＳでステンレス鋼表面の酸化皮膜を分析すると、通常、Ｃが検出される。このＣは大部分が大気環境より吸着したコンタミであり、これは表面電気伝導性に直接的に影響するものではないので、本発明ではＣの検出量については規定しない。また、Ｏについては表面酸化物を構成する主元素であるが、表面電気伝導性を評価する上では上記８元素を規定すれば足りるので、Ｏの存在割合を数値的に規定する必要はない。表面酸化皮膜には上記８元素およびＣ、Ｏの他にも、ステンレス鋼母材を構成する合金元素が多少存在する。ただし、Ｍｏ、Ｃｕ、Ｎｉなどの鋼中添加元素やＰ、Ｓ、Ｓｎ、Ｖなどの鋼中混入元素の合計含有量が、前記８元素の合計１００原子％に対し、３原子％以内であれば本発明の効果を妨げるものではない。後述の製造方法に従えば、これらの元素の合計含有量は３原子％以内に収まるので、通常、問題になることはない。
【００２１】
〔ステンレス鋼母材の成分元素〕
鋼中のＣは、オーステナイト形成元素であり、導電性やコスト面で有利なフェライト系鋼種を得るためには、高温熱処理後の冷却過程で硬質なマルテンサイト相が生成しないように、多量のＣ含有を避けるべきである。また、Ｃは固溶強化による加工性の低下や、Ｃｒ系炭化物の生成による耐食性低下を招く要因になる。これらのことを考慮すると、フェライト系、オーステナイト系いずれの鋼種においてもＣ含有量は０.１質量％以下とすることが望ましく、０.０５質量％以下とすることがより好ましい。
【００２２】
鋼中のＳｉは、熱処理時に皮膜中において絶縁性のＳｉ酸化物を形成する要因となる。皮膜中のＳｉ酸化物の割合が多くなると表面電気伝導性の改善が不十分となるので、鋼中のＳｉ含有量は３.０質量％以下とすることが望ましく、２.０質量％以下とすることがより好ましい。
【００２３】
鋼中のＭｎも、熱処理時に皮膜中において絶縁性のＭｎ酸化物を形成する要因となる。このため、Ｓｉと同様、鋼中のＭｎ含有量は１.５質量％以下とすることが望ましく、１.０質量％以下とすることがより好ましい。
【００２４】
鋼中のＰは、熱処理時に鋼板表面に濃化しやすく、導電性に優れた皮膜の形成を阻害する要因となり得る。このため鋼中のＰ含有量は０.０４質量％以下とすることが望ましい。
【００２５】
鋼中のＳも、熱処理時に鋼板表面に濃化しやすく、導電性に優れた皮膜の形成を阻害する要因となり得る。このため鋼中のＳ含有量は０.０３質量％以下とすることが望ましい。
【００２６】
鋼中のＣｒは、ステンレス鋼としての耐食性を維持させるために１０.５質量％以上の含有量を確保することが望ましい。しかし、過剰のＣｒは靭性を劣化させ、また、皮膜中に絶縁性の高いＣｒ酸化物を形成して表面電気伝導性の改善を阻害する要因ともなる。固体高分子型燃料電池のセパレータや固体酸化物型燃料電池のインターコネクターなどの用途では、通常、３０質量％以下のＣｒ含有量範囲において良好な特性を実現することができる。
【００２７】
鋼中のＡｌは、本発明で目的とするＡｌの濃化した酸化皮膜を形成させるためのＡｌ供給源となる。発明者らの詳細な検討によれば、酸化皮膜を形成させる手法として後述の熱処理を利用する場合には、鋼中のＡｌ含有量を０.０３質量％以上確保しておくことが極めて有利であり、０.１質量％以上とすることがより効果的である。ただし、過剰のＡｌ含有は母材鋼板製造過程で多量の酸化物系介在物や窒化物を形成させ、表面疵の発生および加工性の劣化を招く。したがって鋼中のＡｌ含有量は５質量％以下に制限することが望ましい。固体高分子型燃料電池のセパレータや固体酸化物型燃料電池のインターコネクターなどの用途では、通常、４質量％以下のＡｌ含有量範囲において良好な結果を得ることができる。
【００２８】
鋼中のＴｉおよびＮｂは、Ａｌの濃化した酸化皮膜中に共存させるＴｉあるいはＮｂの供給源となる。詳細な検討の結果、酸化皮膜を形成させる手法として後述の熱処理を利用する場合には、Ｔｉ、Ｎｂの１種以上を含有する鋼種であって、Ｔｉ＋Ｎｂの合計が０.０５質量％以上確保されている母材を使用することが極めて有利であり、０.１質量％以上のものを使用することがより好ましい。ここではＮｂを０.０７質量％以上含有する鋼を採用する。ただし、これらの元素を過剰に含有させると母材鋼板製造過程で多量の酸化物系介在物や窒化物が生成し、表面疵の発生および加工性の劣化を招く要因となる。このため、Ｔｉ＋Ｎｂの合計含有量は３質量％以下とすることが望ましく、１.５質量％以下とすることがより好ましい。Ｔｉ、Ｎｂはそれぞれ、Ｔｉ：０.５質量％以下、Ｎｂ：１.０質量％以下の範囲で１種以上を含有させることが望ましい。
【００２９】
鋼中のＭｏ、Ｃｕ、Ｎｉは、ステンレス鋼の耐食性、耐候性向上に有効な元素であり、必要に応じてこれらの１種以上を含有させてもよい。Ｍｏ、Ｃｕ、Ｎｉとも、上記作用を十分に発揮させるためには、０.４質量％以上の含有量を確保することが効果的である。ただし、過剰の含有は耐食性等の効果が飽和しコスト増を招くので、Ｍｏ含有量は５質量％以下、Ｃｕ含有量は３質量％以下、Ｎｉ含有量は５質量％以下とすることが望ましい。
【００３０】
〔母材鋼板の製造〕
母材のステンレス鋼板は、一般的なステンレス鋼板製造工程を利用して製造することができる。用途に応じて最終的な板厚が決定されるが、例えば固体高分子型燃料電池のセパレータ用途では板厚０.１〜０.２ｍｍ程度の冷延鋼板が使用され、固体酸化物型燃料電池のインターコネクター用途では板厚０.２〜０.８ｍｍ程度の冷延鋼板が使用される。母材鋼板の表面仕上としては、熱延や焼鈍の工程で表面に生成した酸化スケールが除去されている無垢のステンレス鋼板（すなわち表層が不動態皮膜であるもの）であれば特にこだわる必要はなく、種々の仕上材が適用できる。一般的には酸洗仕上とすればよい。
【００３１】
〔酸化皮膜の形成〕
ＡｌおよびＴｉ＋Ｎｂの含有量が上記のように調整された母材鋼板を、以下に示す条件で熱処理することによって、表面電気伝導性が顕著に改善された酸化皮膜を構築することができる。
【００３２】
雰囲気ガスの基本成分は不活性ガス（窒素および第１８族元素の１種以上）とする。工業生産におけるコスト面を考慮すると窒素ガスを用いることが望ましい。
【００３３】
雰囲気ガスに水素が多量に含まれていると表面酸化皮膜が還元され、このとき不活性ガス成分として窒素ガスを使用していれば、その窒素が表面から鋼中に拡散して、母材の表層部には多量の窒素が固溶するとともに大量の窒化物が生成してしまう。その結果、鋼板表層部での電気抵抗の増大を招くことになる。種々検討の結果、雰囲気ガス中の水素濃度は５体積％まで許容されるが、できるだけ低いことが望ましく、０体積％（すなわち水素無添加）とすることが表面電気伝導性を顕著に改善する上で最も好ましい。
【００３４】
雰囲気ガス中への酸素の混入はある程度不可避であるが、過剰の酸素が存在すると、Ｓｉ、Ｍｎ、Ｃｒ、Ｆｅなどの非導電性酸化物が形成されやすくなる。種々検討の結果、酸素濃度は１００体積ｐｐｍ以下とする必要があり、５０体積ｐｐｍ以下とすることがより効果的である。
【００３５】
雰囲気ガスの露点は皮膜組成に大きく影響する。表面電気伝導性の高い皮膜を安定して得るには、雰囲気ガスの露点を−５０℃以下にする必要がある。それより高いと電気抵抗の大きいＳｉ、Ｍｎ、Ｃｒ、Ｆｅなどの酸化物が形成されやすくなるので好ましくない。
【００３６】
上記雰囲気ガス中における熱処理温度は５００〜１１００とする。５００℃未満ではＣｒやＭｎの酸化物が生成しやすくなり、ＴｉあるいはＮｂを含有する導電性の良いＡｌ系酸化物の存在割合が相対的に低下して、表面電気伝導性の改善が不十分となることがある。６００℃以上、あるいは８００℃以上に設定することがより好ましい。一方、１１００℃を超える温度では酸化物中のＴｉ、Ｎｂの存在量が低下して皮膜の表面電気伝導性を十分に改善することが難しくなる。
【００３７】
熱処理時間は、Ａｌが濃化した酸化皮膜が概ね１０〜１００ｎｍ程度の厚さで形成されるように調整することが望ましい。通常、鋼板表面が５００〜１１００℃の温度域に維持される時間を０.５〜５ｍｉｎの範囲で調整すれば良好な結果が得られる。
【実施例１】
【００３８】
常法による溶解、鋳造、熱間圧延、冷間圧延工程を経て表１に示す化学組成のフェライト系ステンレス冷延焼鈍鋼板（板厚０.７ｍｍ）を製造した。表面状態は酸洗仕上（Ｎｏ.２Ｄ）とした。これらの鋼板を母材として用いて、表２に示す種々の条件で熱処理を施すことによって表面酸化皮膜を形成し、供試材とした。熱処理時間は表面温度が表２中に示した温度に維持される時間で約１ｍｉｎとした。
なお、表１中の鋼種Ａは、Ａｌ、Ｔｉ、Ｎｂの含有量が本発明で規定するステンレス鋼板の製造方法を適用する上で好ましい範囲に調整されているものである。
【００３９】
【表１】
0005377613.tif 000002
【００４０】
各供試材について、ＸＰＳにより表面酸化皮膜の最表面（コンタミ除去のためのエッチングは行っていない）についての元素分析を行った。そして、前述のようにＡｌ、Ｔｉ、Ｎｂ、Ｓｉ、Ｍｎ、Ｃｒ、Ｆｅ、Ｎの８元素の原子比を求めた。また、各供試材について以下の要領で表面電気伝導性を評価した。
【００４１】
〔表面電気伝導性の評価〕
各供試材サンプルの表面（片面）に直径１５ｍｍの円形カーボンペーパーを荷重１０ｋｇ／ｃｍ2で接触させ、その接触面に電流密度Ｉ＝１Ａ／ｃｍ2の電流を流すのに必要な電圧Ｅを４端子法により測定し、接触抵抗Ｒ（ｍΩ・ｃｍ2）＝Ｅ／Ｉを求めた。この方法による接触抵抗が２０ｍΩ・ｃｍ2以下のものは、固体高分子型燃料電池セパレータとして使用可能な表面電気伝導性を有すると判断され、合格と評価した。
結果を表２中に示す。
【００４２】
【表２】
0005377613.tif 000003
【００４３】
表２に示されるように、試料１〜６のステンレス鋼板は本発明で規定する組成の表面酸化皮膜を有しており、表面電気伝導性の顕著な改善効果が得られた。これらは接触抵抗が２０ｍΩ・ｃｍ2以下を満たしており、無垢のままで固体高分子型燃料電池セパレータとして使用できるステンレス鋼板であると評価される。
【００４４】
これに対し、比較例である試料１１〜１９は、いずれも本発明で規定する組成の表面酸化皮膜を有しておらず、その結果、表面電気伝導性の改善が不十分であったものである。
具体的には、試料１１はＡｌ含有量の少ない鋼種Ｂを使用したことにより、この熱処理条件では皮膜中のＳｉ濃度が相対的に高くなりすぎ、Ａｌ濃度が不十分となった。
試料１２はＴｉ＋Ｎｂの合計含有量が少ない鋼種Ｃを使用したことにより、この熱処理条件では、皮膜中のＡｌ濃度は高められたものの、Ｔｉ＋Ｎｂの共存量が不十分となった。
試料１３は雰囲気ガス中の酸素濃度が高すぎたことにより、電気抵抗の大きいＳｉ系酸化物およびＭｎ系酸化物が皮膜中に多く生成した。
試料１４は雰囲気ガスの露点が高すぎたことにより、皮膜中のＡｌ系酸化物の存在比率が少なくなり、かつＮの浸入が生じた。
試料１５は熱処理温度が低すぎたことにより、Ａｌ、Ｔｉ、Ｎｂが十分に皮膜中に濃化しなかった。
試料１６は熱処理温度が高すぎたことにより、Ａｌ濃度の高い皮膜は形成されたものの、Ｔｉ＋Ｎｂの共存量が不十分となった。
試料１７は雰囲気ガスの水素濃度が高すぎたことにより、表面へのＮの浸入が生じた。
試料１８はステンレス鋼の光輝焼鈍の際に一般的に使用される水素主体の雰囲気ガスを採用したものであり、絶縁性の高いＳｉ酸化物主体の皮膜となった。
試料１９は酸洗仕上のまま、熱処理を行っていないものであり、表面にはＣｒおよびＦｅが主体の不動態皮膜が形成されている。不動態皮膜の表面電気伝導性は悪いことがわかる。
【実施例２】
【００４５】
表３に示す種々の組成のフェライト系ステンレス鋼を用いて実施例１と同様の工程で冷延焼鈍鋼板（板厚０.７ｍｍ）を製造し、これらを母材に用いて、表２の試料３とほぼ同様の条件で熱処理を施すことによって供試材を得た。表３の各鋼種は、Ａｌ、Ｔｉ、Ｎｂの含有量が本発明で規定するステンレス鋼板の製造方法を適用する上で好ましい範囲に調整されているものである。各供試材について、実施例１と同様に皮膜組成および接触抵抗を調べた。その結果、いずれの供試材も本発明で規定する組成の酸化皮膜を有しており、その結果、いずれも接触抵抗は２０ｍΩ・ｃｍ2以下であった。
【００４６】
【表３】
0005377613.tif 000004